(57)【特許請求の範囲】
【請求項１】
ガラスファイバ上に樹脂層が被覆された光ファイバ心線上にさらにオーバーコート層が被覆されたオーバーコート心線であって、前記オーバーコート層の２３℃におけるヤング率が１４０ＭＰａ以上３００ＭＰａ以下であり、前記オーバーコート層の内面の硬化度が７０％以上かつ９２％以下であり、かつ外面の硬化度が９５％以上であり、前記オーバーコート層の硬化度は内面にいくほど小さくなり、前記硬化度は、ＡＴＲ−ＩＲで測定される波数８１０ｃｍ−１での硬化前の吸光度Ａ８１０及び波数８４０ｃｍ−１での硬化前の吸光度Ａ８４０の吸光度比Ｋ１＝Ａ８１０／Ａ８４０と波数８１０ｃｍ−１での硬化後の吸光度Ｂ８１０及び波数８４０ｃｍ−１での硬化後の吸光度Ｂ８４０の吸光度比Ｋ２＝Ｂ８１０／Ｂ８４０とから「（Ｋ１−Ｋ２）／Ｋ１×１００」で定義され、前記オーバーコート層が分子中に二重結合を含む紫外線硬化型樹脂を主成分とし、前記紫外線硬化型樹脂中の二重結合を有する原子と前記光ファイバ心線の最外層の表面に存在する二重結合を有する原子とが架橋反応して、前記オーバーコート層と前記光ファイバ心線の最外層とが部分的に架橋されていることを特徴とするオーバーコート心線。
【請求項２】
ガラスファイバ上に樹脂層が被覆された光ファイバ心線上にさらにオーバーコート樹脂を塗布して硬化させてオーバーコート層となすオーバーコート心線の製造方法であって、前記オーバーコート層の２３℃におけるヤング率が１４０ＭＰａ以上３００ＭＰａ以下であり、前記オーバーコート樹脂が分子中に二重結合を含む紫外線硬化型樹脂を主成分とし、前記オーバーコート層を硬化させるときに前記オーバーコート層の内面の硬化度を７０％以上かつ９２％以下とし、かつ外面の硬化度を９５％以上とし、前記オーバーコート層の硬化度を内面にいくほど小さくして、前記硬化度は、ＡＴＲ−ＩＲで測定される波数８１０ｃｍ−１での硬化前の吸光度Ａ８１０及び波数８４０ｃｍ−１での硬化前の吸光度Ａ８４０の吸光度比Ｋ１＝Ａ８１０／Ａ８４０と波数８１０ｃｍ−１での硬化後の吸光度Ｂ８１０及び波数８４０ｃｍ−１での硬化後の吸光度Ｂ８４０の吸光度比Ｋ２＝Ｂ８１０／Ｂ８４０とから「（Ｋ１−Ｋ２）／Ｋ１×１００」で定義され、前記紫外線硬化型樹脂中の二重結合を有する原子と前記光ファイバ心線の最外層の表面に存在する二重結合を有する原子とを架橋反応させて、前記オーバーコート層と前記光ファイバ心線の最外層とを部分的に架橋することを特徴とするオーバーコート心線の製造方法。
【請求項３】
前記オーバーコート樹脂が顔料を含み、前記顔料の濃度を調整することにより前記オーバーコート層の内面の硬化度を７０％以上かつ９２％以下とし、かつ外面の硬化度を９５％以上とすることを特徴とする請求項２に記載のオーバーコート心線の製造方法。 
【発明の詳細な説明】
【技術分野】
【０００１】
本発明は、光ファイバ心線の外側にオーバーコート層が被覆されたオーバーコート心線およびその製造方法に関する。
【背景技術】
【０００２】
光ファイバの被覆構造に関しては既に膨大な種類のものが知られており、その中に、ガラスファイバ上に樹脂層を被覆した光ファイバ心線の外周面に更に樹脂のオーバーコート層を形成したオーバーコート心線がある。
【０００３】
そのような樹脂の被覆層が複数層設けられたオーバーコート心線の例として、光ファイバ心線の最外層とオーバーコート層との間に、べたつき解消を目的としたシリコーンオイル層を設けたものが知られている（例えば、特許文献１参照）。また、光ファイバ心線の最外層とオーバーコート層との間に、離型剤からなる中間緩衝層を設け、トレードオフ関係にある耐側圧性と低温特性とのバランスを図ったものが知られている（特許文献２参照）。
【０００４】
【特許文献１】特開昭６１−１４５５１４号公報
【特許文献２】特開昭６２−７３２１４号公報
【発明の開示】
【発明が解決しようとする課題】
【０００５】
上記特許文献１，２に記載のオーバーコート心線は、いずれもシリコーンオイル層などが樹脂層の間に存在するので、ある程度は外層樹脂を除去する際の被覆除去性の向上に寄与すると考えられる。しかし、長い寸法（５ｃｍ以上）の被覆除去性を満たすまでには至らなかった。外径の太いオーバーコート心線を市販品のメカニカルスプライス（簡易コネクタ）等で接続する場合、メカニカルスプライスの溝に位置決めするために５ｃｍ以上被覆を除去しなければならないが、現状では一回の操作で除去できる被覆は３ｃｍ程度であり、当該オーバーコート心線をメカニカルスプライスにより接続することは困難であった。
【０００６】
本発明は、上記事情を考慮し、オーバーコート層が確実に除去できるオーバーコート心線であって一度の操作で確実に除去可能なオーバーコート層の長さが従来になく長く、かつ表面がべたつかず他のものに付着しない、すなわちタック性のないオーバーコート心線を提供することを目的とする。
【課題を解決するための手段】
【０００７】
本発明のオーバーコート心線は、ガラスファイバ上に樹脂層が被覆された光ファイバ心線上にさらにオーバーコート層が被覆されたオーバーコート心線であって、前記オーバーコート層の２３℃におけるヤング率が１４０ＭＰａ以上３００ＭＰａ以下であり、前記オーバーコート層の内面の硬化度が７０％以上かつ９２％以下であり、かつ外面の硬化度が９５％以上であり、前記オーバーコート層の硬化度は内面にいくほど小さくなり、前記硬化度は、ＡＴＲ−ＩＲで測定される波数８１０ｃｍ−１での硬化前の吸光度Ａ８１０及び波数８４０ｃｍ−１での硬化前の吸光度Ａ８４０の吸光度比Ｋ１＝Ａ８１０／Ａ８４０と波数８１０ｃｍ−１での硬化後の吸光度Ｂ８１０及び波数８４０ｃｍ−１での硬化後の吸光度Ｂ８４０の吸光度比Ｋ２＝Ｂ８１０／Ｂ８４０とから「（Ｋ１−Ｋ２）／Ｋ１×１００」で定義され、前記オーバーコート層が分子中に二重結合を含む紫外線硬化型樹脂を主成分とし、前記紫外線硬化型樹脂中の二重結合を有する原子と前記光ファイバ心線の最外層の表面に存在する二重結合を有する原子とが架橋反応して、前記オーバーコート層と前記光ファイバ心線の最外層とが部分的に架橋されていることを特徴とする。
【０００８】
本発明のオーバーコート心線の製造方法は、ガラスファイバ上に樹脂層が被覆された光ファイバ心線上にさらにオーバーコート樹脂を塗布して硬化させてオーバーコート層となすオーバーコート心線の製造方法であって、前記オーバーコート層の２３℃におけるヤング率が１４０ＭＰａ以上３００ＭＰａ以下であり、前記オーバーコート樹脂が分子中に二重結合を含む紫外線硬化型樹脂を主成分とし、前記オーバーコート層を硬化させるときに前記オーバーコート層の内面の硬化度を７０％以上かつ９２％以下とし、かつ外面の硬化度を９５％以上とし、前記オーバーコート層の硬化度を内面にいくほど小さくして、前記硬化度は、ＡＴＲ−ＩＲで測定される波数８１０ｃｍ−１での硬化前の吸光度Ａ８１０及び波数８４０ｃｍ−１での硬化前の吸光度Ａ８４０の吸光度比Ｋ１＝Ａ８１０／Ａ８４０と波数８１０ｃｍ−１での硬化後の吸光度Ｂ８１０及び波数８４０ｃｍ−１での硬化後の吸光度Ｂ８４０の吸光度比Ｋ２＝Ｂ８１０／Ｂ８４０とから「（Ｋ１−Ｋ２）／Ｋ１×１００」で定義され、前記紫外線硬化型樹脂中の二重結合を有する原子と前記光ファイバ心線の最外層の表面に存在する二重結合を有する原子とを架橋反応させて、前記オーバーコート層と前記光ファイバ心線の最外層とを部分的に架橋することを特徴とする。
また、前記オーバーコート樹脂が顔料を含み、前記顔料の濃度を調整することにより前記オーバーコート層の内面の硬化度を７０％以上かつ９２％以下とし、かつ外面の硬化度を９５％以上とすることが好ましい。
【発明の効果】
【０００９】
本発明のオーバーコート心線およびその製造方法により製造されたオーバーコート心線では、オーバーコート層を除去するときに、オーバーコート層が光ファイバ心線上を滑る。これにより、被覆の除去性が向上されて、一度の操作で確実に除去可能なオーバーコート層の長さが従来になく長く、かつ表面がべたつかず他のものに付着しない、すなわちタック性のないオーバーコート心線が提供される。
【発明を実施するための最良の形態】
【００１０】
以下、本発明の好適な実施の形態を図面に基づいて説明する。
図１は本発明のオーバーコート心線の軸に垂直な断面図である。
オーバーコート心線１９は、ガラスファイバ（裸光ファイバ）３０上に樹脂層３１を被覆した光ファイバ心線１の外周に、オーバーコート層１６を形成してなるものである。オーバーコート心線１９の径は０．５ｍｍで、通常の光ファイバ心線１の径である０．２５ｍｍより当然に太いものである。この太さにより、布設現場での取り扱い性が向上し、耐側圧性が向上する。
光ファイバ心線１は、その一例を挙げると、０．１２５ｍｍの直径を有するガラスファイバ３０の外側に、プライマリ樹脂層３１ａ、セカンダリ樹脂層３１ｂおよび着色樹脂層３１ｃを順に被覆したものであり、直径が０．２５ｍｍである。
【００１１】
本発明のオーバーコート心線の特徴的な点は、オーバーコート層１６の内面１６ａの硬化度が８０％以上かつ９２％以下であり、かつ外面１６ｂの硬化度が９５％以上であることである。
オーバーコート層１６の表面の硬化度はＡＴＲ−ＩＲで測定可能である。オーバーコート層１６を形成するオーバーコート樹脂に紫外線硬化型樹脂を用いると、前記紫外線硬化型樹脂は硬化前後で分子中に含まれる二重結合の数が変化する。分子中の二重結合が開裂して重合することにより樹脂が硬化するので、硬化後は硬化前よりも分子中の二重結合の数が少なくなる。硬化前の液状の樹脂の分子中の二重結合の数をＡＴＲ−ＩＲにより測定しこれをＡとする。次に、樹脂に十分な紫外線を照射して硬化させた樹脂フィルムの表面の二重結合の数をＡＴＲ−ＩＲにより測定しこれをＢとする。Ａのときの硬化度を０％、Ｂのときの硬化度を１００％とし、その間の二重結合の数と硬化度の相関モデルを設定する。オーバーコート層１６の内面１６ａの二重結合の数ｘ１および外面１６ｂの二重結合の数ｘ２をＡＴＲ−ＩＲにより測定し、そのときの硬化度を前記相関モデルを利用して求めることができる。
【００１２】
光ファイバ心線１上にさらにオーバーコート層１６を被覆するには、光ファイバ心線１の最外層の外周にオーバーコート樹脂を塗布してそれを硬化させる。オーバーコート樹脂に紫外線硬化型樹脂を用いた場合は、前述のように分子中の二重結合が開裂して他の分子と重合することにより硬化する。このときに、オーバーコート樹脂中の二重結合を有する原子と、光ファイバ心線１の最外層の樹脂の表面に存在する二重結合を有する原子とが架橋反応して、オーバーコート層１６と光ファイバ心線１の最外層とは部分的に架橋される。この架橋箇所はオーバーコート層１６の内面１６ａの硬化度が大きいほど増える。したがって、内面１６ａの硬化度の大きいオーバーコート層１６ほど光ファイバ心線１の最外層と強固に結合しているといえる。
【００１３】
本発明のオーバーコート心線のオーバーコート層を除去するには、例えば、除去治具の刃をオーバーコート層の端から５ｃｍの箇所に切り込ませ、除去するオーバーコート層を前記刃で端に向かって押して前記オーバーコート層を光ファイバ心線上を滑らせて除去する。
刃を切り込ませるときには、刃が光ファイバ心線に達しないように、オーバーコート層中に刃が止まるように切り込ませる。そして、図２に示すように、刃２１を端１６ｅにむけて移動させると、刃２１から見て刃が移動する側と反対側（図２における左側）のオーバーコート層１６が伸びる。除去治具２２を移動させ続け刃２１を移動させ続けると、やがてオーバーコート層１６が引きちぎられて破断する。刃２１をなおも端部１６ｅへ向けて移動させると、図３に示すように、刃２１から端部１６ｅまでの除去すべきオーバーコート層１６ｂが刃２１に押されて光ファイバ心線１上を滑り、オーバーコート層１６ｂが除去される。
【００１４】
オーバーコート層を除去するときに重要なのは、オーバーコート層を光ファイバ心線上で滑らせることである。オーバーコート層と光ファイバ心線の最外層との部分的な架橋箇所の数が多すぎると、オーバーコート層が光ファイバ心線を滑らなくなるほどにオーバーコート層が光ファイバ心線の最外層と強固に結合する。
本発明では、オーバーコート層の内面の硬化度を９２％以下とするので、オーバーコート層と光ファイバ心線の最外層との架橋箇所が多すぎることがなく、オーバーコート層を光ファイバ心線上で滑らせて除去することができる。これにより、一度の操作で確実に除去可能なオーバーコート層の長さが従来になく長くなる。
一方、オーバーコート層の内面の硬化度が小さすぎると光ファイバ心線とオーバーコート層が軸方向にずれるという、いわゆる突き出しと呼ばれる問題が生じる。本発明では、オーバーコート層の内面の硬化度を７０％以上とするので、突き出しの問題が生じない。
【００１５】
オーバーコート層の外面の硬化度が小さいとオーバーコート心線が十分に硬化せずべたつき、一旦ボビンに巻き取られた後に速やかに繰り出すことができなかったり、積層されて接触しているオーバーコート心線の他の部分に付着して、ボビンから繰り出されるときに一部の樹脂が剥げてしまうことがある。また、他のものに付着して異物を取り込んだり、逆にオーバーコート層の一部が剥げる等の問題が生じる。これをタック性があると称する。本発明のオーバーコート心線では、オーバーコート心線の外面の硬化度を９５％以上とするので、タック性の問題がない。
【００１６】
従来のオーバーコート心線では、タック性の問題が生じないように、オーバーコート層の硬化度が高くされていたので、内面の硬化度が９２％を超えていた。したがって、オーバーコート層を５ｃｍ以上除去することは困難であった。本発明では、オーバーコート層の内面と外面の硬化度に差をつけて、内面の硬化度は７０％以上かつ９２％以下にし、外面の硬化度は９５％以上（最大１００％）とすることにより、被覆除去性が従来になくよく（一度の操作で確実に除去可能なオーバーコート層の長さが従来になく長く）、かつタック性の問題もないオーバーコート心線を提供することに成功した。
【００１７】
光ファイバ心線の外周にオーバーコート層を被覆するには、図４に示すように、供給装置４１から繰り出した光ファイバ心線１をガイドローラ５１で方向を変えて、オーバーコート樹脂４６を満たしたダイス４２に光ファイバ心線１を通過させて光ファイバ心線１上に樹脂４６を塗布し、その樹脂４６を硬化装置４３で硬化させる。樹脂４６は樹脂溜４４から供給管４５を通じてダイス４２に供給される。オーバーコート樹脂４６は、紫外線硬化型樹脂を使用することができる。紫外線硬化型樹脂を使用するときは、ダイス４２から引き出された樹脂４６に硬化装置４３内で紫外線を照射して硬化させ、オーバーコート層１６（図１参照）の被覆を完了する。
【００１８】
オーバーコート樹脂４６が硬化されたオーバーコート心線１９は、ガイドローラ５２によりパスラインの向きを変えられて引取装置４８により引き取られ、その後に巻取装置４９に巻き取られる。引取装置４８と巻取装置４９との間にはガイドローラ５３（５３ａ，５３ｂ，５３ｃ）が設けられるが、さらにスクリーニング手段や蓄線装置などが設けられてもよい。
【００１９】
なお、図１では、１層のオーバーコート層１６を示したがオーバーコート層は２層以上積層されてもよい。その場合、オーバコート層の内面とはオーバーコート層全体の内面であるので最内層のオーバーコート層の内面になる。
【００２０】
オーバーコート層が２層以上ある場合、オーバーコート層をいわゆるデュアル塗布方式で塗布してもよい。デュアル塗布方式では、一つの塗布装置に二つ以上のダイスを直列に並べて配置し、ダイスの数だけの種類の樹脂をほぼ同時に塗布するようにしている。そして塗布した複数種類の樹脂をほぼ同時に硬化させる。
【００２１】
オーバーコート層には、紫外線硬化型樹脂組成物を使用することができる。例えば、ウレタンアクリレート樹脂、またはウレタンアクリレート樹脂にエポキシアクリレート樹脂やポリエステルアクリレート樹脂等を配合した樹脂を使用することができる。
さらに具体的には、例えば、ビスフェノールＡ・エチレンオキサイド付加ジオール、トリレンジイソシアネート及びヒドロキシエチルアクリレートを反応させて得られるウレタンアクリレート；ポリテトラメチレングリコール、トリレンジイソシアネート及びヒドロキシエチルアクリレートを反応させて得られるウレタンアクリレート；トリレンジイソシアネート及びヒドロキシエチルアクリレートを反応させて得られるウレタンアクリレート等から選ばれるオリゴマーと、トリシクロデカンジアクリレート；Ｎ−ビニルピロリドン；イソボニルアクリレート；ビスフェノールＡ・エチレンオキサイド付加ジオールジアクリレート；ラウリルアクリレート；ビスフェノールＡエポキシジアクリレート；エチレンオキサイド付加ノニルフェノールアクリレート等から選ばれる希釈性モノマーとを適宜組み合わせて得ることができる。これらの構成成分は、１種を単独で用いてもよく、２種以上を組み合わせて用いてもよい。また、これらの構成成分にポリシロキサン化合物やシリコーン系化合物を添加して用いることもできる。
シリコーン系剥離剤は着色層との界面に局在させる必要性があり、高分子量のものが望ましく、平均分子量８０００以上のものであることが望ましい。また、反応性を有するシリコーン系剥離剤を用いてもよい。これらに加えて非反応性の有機高分子を添加することで剥離作用を持たせることもできる。この有機高分子はオーバーコート層を膨潤させる作用と溶剤として働く作用の両面を有する。
【００２２】
オーバーコート層の硬化度は、オーバーコート樹脂に含まれる重合開始剤の濃度や重合のためにオーバーコート樹脂に与えるエネルギー強度で調整できる。例えば、紫外線硬化型樹脂を硬化させるときは、紫外線を前記樹脂に照射して、前記樹脂中に含まれる重合開始剤である光開始剤を開裂させる。開裂した光開始剤がきっかけとなってオーバーコート樹脂が重合する。オーバーコート樹脂の外面から紫外線を照射するので、前記外面近くに存在する光開始剤は照射された紫外線エネルギーを受けて開裂するが、オーバーコート層の内面にいくほど到達する紫外線エネルギーが小さいので光開始剤が開裂しにくい。したがって、オーバーコート層内面は外面よりも硬化度が小さくなる傾向にある。そこで、光開始剤の濃度と照射する紫外線のエネルギー量を調整することにより、オーバーコート層内面の硬化度を７０％以上かつ９２％以下とすると同時に外面の硬化度を９５％以上にすることができる。
【００２３】
光開始剤は種類により吸収する紫外線の波長が異なる。また、光源によりその光源が発する紫外線エネルギーの波長依存性が異なる。このため光源と光開始剤との組み合わせによっても紫外線により開裂する光開始剤の量が変わるので、硬化度が異なることになる。言い換えると、光源と光開始剤の組み合わせによって硬化度を調整することができる。
【００２４】
通常、オーバーコート層は識別のために着色される。オーバーコート樹脂は着色のために顔料を含む。顔料濃度が高いと紫外線が内面に到達するまでに減衰して内面の重合反応が起こりにくくなり硬化度が小さくなる。逆に顔料濃度が低いと内面の硬化度が高くなる。つまり、オーバーコート樹脂に含まれる顔料濃度を調整することによりオーバーコート層の内面の硬化度を調整することができる。一方、外面の硬化度は内面ほどには顔料濃度に影響されない。
【００２５】
金属水酸化物（例えば、水酸化マグネシウムや水酸化アルミニウム）などの無機物フィラーを添加し、その添加量を調整することでもオーバーコート層の硬化度を調整することができる。無機物フィラーの添加量を数重量％の範囲内で変えると、無機物フィラー濃度が大きいほどオーバーコート層の外面の硬化度と内面の硬化度に差が生じ、内面の硬化度の方が小さくなる。
【００２６】
２３℃におけるオーバーコート層のヤング率が３００ＭＰａ以下であると、オーバコート層に刃を切り込ませて、オーバーコート層の除去部分を端に寄せるように前記刃をオーバーコート心線の軸にそって移動させるときに、オーバーコート層の途中までしか刃が切り込んでいなくても、オーバーコート層が引きちぎられて破断する。逆に、オーバーコート層を容易に破断するためには、２３℃におけるオーバーコート層のヤング率が３００ＭＰａ以下であることが望まれる。
【００２７】
また、２３℃におけるオーバーコート層のヤング率が１４０ＭＰａより小さいと、オーバーコート層を引きちぎった後にオーバーコート層が収縮し、オーバーコート層を光ファイバ心線から除去する力がそこで吸収されるのでオーバーコート層を除去する力ために大きな力が必要になる。これはオーバーコート層を容易に除去する点では不利な方向に作用するので、オーバーコート層のヤング率が１４０ＭＰａ以上であることが好ましい。
【００２８】
なお、光ファイバ心線１の樹脂層は、１層であっても、２層であっても、更にその上に着色層を有した３層であってもよい。いずれの場合も、その上にオーバーコート層を被覆する。
【００２９】
また、光ファイバ心線に含まれるガラスファイバの直径は、通常１２５μｍであるが、８０μｍ以上１２５μｍ以下の直径のガラスファイバを使用してもよい。また、光ファイバ心線の直径は、通常２４０μｍ以上２５５μｍ以下であるが、１６０μｍ以上１８０μｍ以下の直径の光ファイバ心線を使用してもよい。オーバーコート心線の直径は、例えば４００μｍ以上９００μｍ以下となる。
【実施例】
【００３０】
０．１２５ｍｍの直径のシングルモードのガラスファイバ３０に、プライマリ樹脂層３１ａ、セカンダリ樹脂層３１ｂおよび着色樹脂層３１ｃを被覆した直径が０．２５ｍｍの光ファイバ心線１に、オーバーコート層１６を被覆して直径が０．５ｍｍのオーバーコート心線１９を製造した。オーバーコート樹脂には紫外線硬化型樹脂を使用した。オーバーコート樹脂に添加する光開始剤濃度、顔料濃度、照射する紫外線強度を替えた組み合わせにより、オーバーコート層１６の外面１６ｂの硬化度および内面１６ａの硬化度がそれぞれ異なる実施例ならびに比較例１および比較例２のオーバーコート心線１９を製造した。
【００３１】
各オーバーコート心線１９からオーバーコート層１６を剥がし、その内面１６ａの二重結合の濃度および外面１６ｂの二重結合の濃度をＡＴＲ−ＩＲで測定した。硬化に関与する波数は８１０ｃｍ−１、硬化に関与しない波数８４０ｃｍ−１を用いた。
まず樹脂液のそれぞれの波数での吸光度をＡ８１０、Ａ８４０とし、Ａ８１０／Ａ８４０＝Ｋ１とする。また対象硬化物のそれぞれの波数での吸光度をＢ８１０、Ｂ８４０とし、Ｂ８１０／Ｂ８４０＝Ｋ２とする。
そこで硬化度（％）＝（Ｋ１−Ｋ２）／Ｋ１×１００と定義する。
結果を表１に示す。
オーバーコート層１６を剥がすときは、カッターナイフでオーバーコート心線１９にその長さ方向に直線上に切れ目をいれ、その切れ目のオーバーコート層１６をピンセットでつまんで、オーバーコート層１６を光ファイバ心線１から剥がした。
【００３２】
各オーバーコート心線１９のオーバーコート層１６を加熱しないで、マイクロストリップ（マイクロエレクトロニク社製  ０．０１６インチの穴径の刃）で５０ｍｍ除去した。具体的には、オーバーコート心線１９の端から５０ｍｍの箇所にマイクロストリップの刃２１を０．０５ｍｍの深さまで切り込ませてオーバーコート心線１９の径方向に刃を固定し、光ファイバ心線１の端に向けて刃２１を光ファイバ心線１の軸に沿って動かして５０ｍｍのオーバーコート層１６ｂを除去した。オーバーコート層１６ｂのみが完全に除去されたときを成功とした。オーバーコート層１６ｂが一部残ったり、光ファイバ心線１の最外層の一部が剥げたり、オーバーコート層１６ｂを引き抜くことができなかったときはいずれも失敗とした。各オーバーコート心線１９について１００回ずつ被覆除去を行ったときの成功率を求めた。各例についての結果を、表１に、９９回以上成功したときを○、９８回以下しか成功しなかったときを×として示す。
【００３３】
オーバーコート心線１９のタック性を下記の方法により評価した。オーバーコート心線１９を巻き取ったボビンを、図５に示すように、オーバーコート心線１９の巻き終わり端部１９ｅが下から上へ巻かれてボビンの胴部５５の中間の高さに位置するように配置した。１分間のうちにオーバーコート心線１９の端部１９ｅが自重でその内周側に接触したオーバーコート心線１９から離れるか否かを調べた。オーバーコート心線１９の端部１９ｅがその内周側から離れた場合にはタック性がないと評価して「○」と表示し、離れなかった場合にはタック性があると判断して「×」と表示した。結果を表１に示す。
【００３４】
【表１】
0004500740.tif 000002
【００３５】
実施例および比較例から、オーバーコート層１６の内面の硬化度が９２％以下だと被覆除去成功率がよいことが分かる。これはオーバーコート層１６と光ファイバ心線１の最外層との結合力が弱いからであると考えられる。また、オーバーコート心線１９の外面の硬化度が９５％以上であるとタック性の問題がないことが分かる。
【図面の簡単な説明】
【００３６】
【図１】本発明に係るオーバーコート心線の一形態の断面図である。
【図２】本発明のオーバーコート心線のオーバーコート層の除去の開始時の様子を例示する図である。
【図３】本発明のオーバーコート心線のオーバーコート層の除去の途中過程を例示する図である。
【図４】本発明のオーバーコート心線の製造方法の一例を示す図である。
【図５】オーバーコート心線のタック性を調べる方法を説明する図である。
【符号の説明】
【００３７】
１  光ファイバ心線
１６  オーバーコート層
１９  オーバーコート心線
３０  ガラスファイバ
３１  樹脂層
４１  供給装置
４２  ダイス
４３  硬化装置
４８  引取装置
４９  巻取装置
【図１】
0004500740.tif 000003
【図２】
0004500740.tif 000004
【図３】
0004500740.tif 000005
【図４】
0004500740.tif 000006
【図５】
0004500740.tif 000007